(57)【要約】【課題】  軽量化により取扱性や作業性の便宜を図り、異物が基板に付着するのを防止し、ダイシングテープ１０の剥離を防いで生産性の向上を図ることのできるダイシングフレームの製造方法を提供する。【解決手段】  樹脂を含む成形材料により半導体ウェーハＷを収容可能な平面略リング形の平板に形成され、裏面６に、基材層１１にアクリル系の粘着剤１２が塗布されたダイシングテープ１０が粘着されるダイシングフレーム１の製造方法であり、成形材料を、ナイロン（登録商標）樹脂とガラス繊維あるいはホウ酸アルミウィスカとを混練混合して調製し、この成形材料によりダイシングフレーム１を射出成形してそのＪＩＳ  Ｋ  ６７６８（ＩＳＯ８２９６）の濡れ試薬における表面張力値を３５〜５０ｍＮ／ｍとし、ダイシングフレーム１のＡＳＴＭ  Ｄ７９０における曲げ弾性率を２５ＧＰａ以上とする。【選択図】  図１
2013106021.tif 000002
【特許請求の範囲】
【請求項１】
樹脂を含む成形材料により基板を収容可能な中空形に形成され、表裏両面のいずれか一方の面に、基材層にアクリル系の粘着剤が塗布されたダイシングテープが粘着されるダイシングフレームの製造方法であって、
成形材料を、ポリアミド系樹脂とガラス繊維あるいはホウ酸アルミウィスカとを混練混合して調製し、この成形材料によりダイシングフレームを成形してそのＪＩＳ  Ｋ  ６７６８の濡れ試薬における表面張力値を３５〜５０ｍＮ／ｍとし、ダイシングフレームのＡＳＴＭ  Ｄ７９０における曲げ弾性率を２５ＧＰａ以上としたことを特徴とするダイシングフレームの製造方法。
【請求項２】
成形材料のポリアミド系樹脂と、ガラス繊維あるいはホウ酸アルミウィスカとの配合比を２５：７５〜４０：６０とし、ダイシングフレームの表裏両面のうち、少なくとも裏面を粗面化処理してその算術平均粗さ（Ｒａ）を０．０８〜０．１０とし、このダイシングフレームの裏面にダイシングテープを粘着した請求項１記載のダイシングフレームの製造方法。
【発明の詳細な説明】
【技術分野】
【０００１】
本発明は、半導体ウェーハやパッケージ基板等のダイシング工程で使用されるダイシングフレームの製造方法に関するものである。
【背景技術】
【０００２】
従来におけるダイシングフレームは、図示しないが、例えば所定の材料により半導体ウェーハを収容可能な平面略リング形に形成され、裏面に中空部を覆うダイシングテープが粘着されている。ダイシングフレームは、１．２ｍｍや１．５ｍｍの厚さを有するステンレス等の金属板の切削加工により平板に形成されている。また、ダイシングテープは、その基材層の表面にアクリル系の粘着剤が塗布して積層されるのが一般的である。
【０００３】
このようなダイシングフレームは、ダイシングテープの表面に半導体ウェーハが着脱自在に粘着保持され、半導体ウェーハのダイシング工程で使用されたり、カセットに収納されたり、あるいは複数枚が積層してストックされる（特許文献１、２、３、４、５、６、７、８参照）。
【０００４】
ところで、ダイシングフレームは、ステンレス等の金属板により形成されるが、重いので、手軽に扱うことができず、取り扱いに支障を来たすことがある。また、カセットへの出し入れ時にダイシングフレームが擦れて磨耗すると、導電性の異物が発生し、この異物が半導体ウェーハに付着してショートの原因になるという問題がある。
【０００５】
このような弊害を解消する方法として、従来においては、ポリフェニレンサルファイド（ＰＰＳ）樹脂等のベース樹脂にガラス繊維、分散剤、加工助剤等を混合して成形材料を調製し、この成形材料により絶縁性を有する軽量のダイシングフレームを射出成形する手法が提案されている。
【先行技術文献】
【特許文献】
【０００６】
【特許文献１】特開２００７‐０４８８８４号公報
【特許文献２】特開２００７‐０４８８８５号公報
【特許文献３】特開２００８‐２７３０８８号公報
【特許文献４】特開２００８‐２７０５３０号公報
【特許文献５】特開２００８‐４０８１０号公報
【特許文献６】特開２００７‐３１４６５０号公報
【特許文献７】特開２００７‐６２３３３号公報
【特許文献８】特開２００２‐２４０８８３号公報
【発明の概要】
【発明が解決しようとする課題】
【０００７】
しかしながら、ベース樹脂にガラス繊維等を混合した成形材料によりダイシングフレームを射出成形する場合、取扱の便宜を図ったり、導電性の異物が半導体ウェーハに付着するのを防ぐことができるものの、分散剤や加工助剤の影響でダイシングフレームの濡れ性の悪化を招くことがある。その場合、ダイシングフレームの裏面にダイシングテープのアクリル系粘着剤が十分に粘着せず、ダイシングフレームの保管環境によっては、ダイシングテープが経時的に剥離するという問題が新たに生じるおそれがある。
【０００８】
また、ダイシングフレームをストックしておく場合に、ダイシングフレームの表裏面に分散剤や加工助剤がブリードアウトして濡れ性を悪化させ、半導体プロセスの初期段階からダイシングテープが剥離することがある。その場合、ダイシングフレームの裏面にダイシングテープを別の粘着テープを介して強固に粘着しなければならないので、時間と手間がかかり、生産性の向上が期待できないおそれが考えられる。
【０００９】
本発明は上記に鑑みなされたもので、軽量化により取扱性や作業性の便宜を図り、異物が基板に付着するのを防止し、ダイシングテープの剥離を防いで生産性の向上を図ることのできるダイシングフレームの製造方法を提供することを目的としている。
【課題を解決するための手段】
【００１０】
本発明においては上記課題を解決するため、樹脂を含む成形材料により基板を収容可能な中空形に形成され、表裏両面のいずれか一方の面に、基材層にアクリル系の粘着剤が塗布されたダイシングテープが粘着されるダイシングフレームの製造方法であって、
成形材料を、ポリアミド系樹脂とガラス繊維あるいはホウ酸アルミウィスカとを混練混合して調製し、この成形材料によりダイシングフレームを成形してそのＪＩＳ  Ｋ  ６７６８の濡れ試薬における表面張力値を３５〜５０ｍＮ／ｍとし、ダイシングフレームのＡＳＴＭ  Ｄ７９０における曲げ弾性率を２５ＧＰａ以上としたことを特徴としている。
【００１１】
なお、成形材料のポリアミド系樹脂と、ガラス繊維あるいはホウ酸アルミウィスカとの配合比を２５：７５〜４０：６０とし、ダイシングフレームの表裏両面のうち、少なくとも裏面を粗面化処理してその算術平均粗さ（Ｒａ）を０．０８〜０．１０とし、このダイシングフレームの裏面にダイシングテープを粘着することができる。
【００１２】
ここで、特許請求の範囲における基板には、少なくともφ２００、３００、４５０ｍｍの半導体ウェーハ（シリコンウェーハ等）やパッケージ基板等が含まれる。ダイシングフレームは、平面視でリング形、枠形、中空の多角形等に形成することができる。
【発明の効果】
【００１３】
本発明によれば、軽量化によりダイシングフレームの取扱性や作業性の便宜を図り、異物が基板に付着するのを防止することができるという効果がある。また、ダイシングテープの剥離を防いで生産性の向上を図ることができる。また、ＡＳＴＭ  Ｄ７９０における曲げ弾性率を２５ＧＰａ以上にするので、ダイシングフレームを肉厚に形成する必要がなく、既存のダイシング装置を改良せずにダイシングフレームを確実にセットすることができる。
【００１４】
また、請求項２記載の発明によれば、成形材料のポリアミド系樹脂とガラス繊維あるいはホウ酸アルミウィスカとの配合比を２５：７５〜４０：６０に調整するので、ダイシングフレームの損傷を防止し、しかも、剛性の不足を解消することができる。また、ダイシングフレームの裏面を粗面化処理してその算術平均粗さ（Ｒａ）を０．０８〜０．１０の範囲とすれば、例えダイシングテープのアクリル系粘着剤が硬いタイプの場合でも、ダイシングフレームの裏面にダイシングテープを適切に密着することが可能になる。
【図面の簡単な説明】
【００１５】
【図１】本発明に係るダイシングフレームの製造方法の実施形態を模式的に示す断面説明図である。
【図２】本発明に係るダイシングフレームの製造方法の実施形態を模式的に示す平面説明図である。
【発明を実施するための形態】
【００１６】
以下、図面を参照して本発明の実施形態を説明すると、本実施形態におけるダイシングフレームの製造方法は、図１や図２に示すように、ダイシングフレーム１を射出成形する際に用いる成形材料を、ポリアミド系樹脂とガラス繊維あるいはホウ酸アルミウィスカとにより調製し、ダイシングフレーム１の表面張力値を所定の範囲内とし、曲げ弾性率を所定値以上に設定するようにしている。
【００１７】
ダイシングフレーム１は、基本的には半導体ウェーハＷを収容可能な大きさを有する平面略リング形の平板に形成され、裏面６に中空部を覆う着脱自在のダイシングテープ１０が粘着されており、このダイシングテープ１０の表面にバックグラインドで薄片化された半導体ウェーハＷが着脱自在に粘着保持されるとともに、半導体ウェーハＷ用のダイシング装置にセットされる。このダイシングフレーム１は、内周面２にテーパが傾斜形成され、外周面の前後左右部がそれぞれ直線的に切り欠かれており、外周面の前部両側に位置決め用の切り欠き３がそれぞれ平面略三角形に切り欠かれる。
【００１８】
ダイシングフレーム１の表面後部には、左右方向に細長い収納穴４が選択的に凹み形成され、この収納穴４にＲＦＩＤシステムのＲＦタグ５が必要に応じて貼着される。また、ダイシングフレーム１の裏面６は、粗面化処理され、算術平均粗さ（Ｒａ）が０．０８〜０．１０の範囲に調整される。ダイシングフレーム１の裏面６は、例えば金型のキャビティ面に粗面化処理を施してこれを転写する方法やサンドブラスト法等により粗面化処理される。
【００１９】
ダイシングテープ１０は、例えばポリエチレン、ポリエステル、ポリ塩化ビニル等からなる可撓性の薄い基材層１１を備え、この基材層１１の表面にアクリル系の粘着剤１２が薄く塗布して積層されており、この粘着剤１２がダイシングフレーム裏面６の内周縁寄りに粘着する。このようなダイシングテープ１０は、ダイシングフレーム裏面６の内周縁寄りに粘着された後、ダイシングフレーム１の内周縁寄りから半径外方向に食み出た余剰部がカットされる。
【００２０】
成形材料はポリアミド系樹脂であるナイロン（登録商標）樹脂とガラス繊維あるいはホウ酸アルミウィスカとの混練混合により調製され、これらナイロン樹脂とガラス繊維あるいはホウ酸アルミウィスカとの配合比は２５：７５〜４０：６０に設定される。ナイロン樹脂とガラス繊維又はホウ酸アルミウィスカとは、混合に止まらず、混練混合される。これは、ナイロン樹脂とガラス繊維又はホウ酸アルミウィスカとを単に混合するだけでは、これらの分子が接近せず、射出成形時の溶融のみとなり、均一かつ良好な分散状態が得られないからである。
【００２１】
ナイロン樹脂とガラス繊維又はホウ酸アルミウィスカとの配合比が２５：７５〜４０：６０の範囲なのは、この範囲よりもナイロン樹脂の配合比率が小さいと、ダイシングフレーム１が割れやすくなり、逆に大きくなると、剛性の不足を招いて撓み易くなるからである。ナイロン樹脂は、ダイシングフレーム１に優れた濡れ性を付与する観点から選定される。また、ガラス繊維、あるいはホウ酸アルミウィスカは、充填フィラーとして、ダイシングフレーム１に剛性を付与するよう機能する。
【００２２】
さて、ダイシングフレーム１は上記成形材料により射出成形されるが、射出成形されたダイシングフレーム１の表面張力値は、ＪＩＳ  Ｋ  ６７６８（ＩＳＯ８２９６）の濡れ試薬における表面張力値で３５〜５０ｍＮ／ｍ、好ましくは３５〜３６ｍＮ／ｍの範囲に設定される。これは、ＪＩＳ  Ｋ  ６７６８の濡れ試薬における表面張力値が３５ｍＮ／ｍ未満の場合には、経時変化でダイシングテープ１０の剥離を招くからである。逆に、５０ｍＮ／ｍを超える場合には、使用して不要となったダイシングテープ１０の剥離が困難になるからである。
【００２３】
ダイシングフレーム１の曲げ弾性率は、ＡＳＴＭ  Ｄ７９０における曲げ弾性率で２５ＧＰａ以上、好ましくは２５〜５０ＧＰａ、より好ましくは２８〜３５ＧＰａとされる。これは、ＡＳＴＭ  Ｄ７９０における曲げ弾性率が２５ＧＰａ未満の場合には、ダイシングフレーム１を肉厚に形成して剛性を向上させなければならず、既存のダイシング装置を改造しなければ、ダイシングフレーム１をセットできなくなるおそれがあるという理由に基づく。
【００２４】
曲げ弾性率の値は、大きすぎて問題になることはないが、一般的には５０ＧＰａ以下である。また、ダイシングフレーム１の曲げ強度については、特に限定されるものではないが、ＡＳＴＭ  Ｄ７９０における曲げ強度で３２０〜５００ＭＰａが好ましい。
【００２５】
上記構成において、ダイシングフレーム１を製造する場合には、ナイロン樹脂とガラス繊維あるいはホウ酸アルミウィスカとを上記配合比率で混練混合することにより、これらが均一に分散した成形材料を調製し、この成形材料を型締めされた金型に射出すれば、軽量のダイシングフレーム１を大量かつ安価に製造することができる。こうしてダイシングフレーム１を製造したら、このダイシングフレーム１の裏面６に、半導体ウェーハＷと粘着したダイシングテープ１０を粘着してその食み出した余分な余剰部を切断除去すれば、半導体ウェーハＷをダイシングすることができる。
【００２６】
上記によれば、ダイシングフレーム１を重い金属板により加工するのではなく、絶縁性の樹脂を含む成形材料により射出成形して金属製の場合の半分以下の軽量とするので、取扱の便宜を図ったり、導電性の異物が半導体ウェーハＷに付着するのを有効に防止することができる。
【００２７】
また、ダイシングフレーム１の濡れ試薬における表面張力値を３５〜５０ｍＮ／ｍの範囲内とするので、ダイシングフレーム１の濡れ性を著しく向上させることができる。したがって、ダイシングフレーム１の裏面６にダイシングテープ１０のアクリル系粘着剤１２が十分に粘着し、ダイシングフレーム１の保管環境にかかわらず、ダイシングテープ１０が経時的に剥離したり、脱落する事態を未然に防止することができる。
【００２８】
また、ダイシングフレーム１の表裏面に分散剤や加工助剤がブリードアウトして濡れ性を悪化させることが全くないので、半導体プロセスの初期段階からダイシングテープ１０が剥離したり、脱落するのを防ぐことが可能となる。したがって、ダイシングフレーム１の裏面６にダイシングテープ１０を別の粘着テープ１０で強固に粘着する必要がなく、生産性の向上が大いに期待できる。
【００２９】
また、ダイシングフレーム１裏面６の粗さを大きくするのではなく、小さく調整しているので、ダイシングフレーム１の裏面６にダイシングテープ１０を適切に密着することが可能になる。この点について詳しく説明すると、ダイシングテープ１０の粘着剤１２は、柔らかいタイプの他、硬いタイプがあり、硬いタイプの場合には、例えダイシングフレーム１の濡れ性が優れていても、ダイシングフレーム１の裏面６に容易に密着せず、ダイシングテープ１０の剥離を招くおそれがある。
【００３０】
しかしながら、ダイシングフレーム１裏面６の粗さを算術平均粗さ（Ｒａ）で０．０８〜０．１０の範囲内とすれば、ダイシングフレーム１の裏面６にダイシングテープ１０を適切に密着し、剥離を防止することが可能になる。さらに、ダイシングフレーム１の収納穴４にＲＦタグ５を粘着してその表面をダイシングフレーム１の表面に面一に揃えたり、ダイシングフレーム１の表面よりも低くすることができるので、複数枚のダイシングフレーム１の積層時にダイシングフレーム１が傾斜して姿勢の悪化するおそれが実に少ない。
【００３１】
なお、上記実施形態ではダイシングフレーム１の表面後部に収納穴４を設けたが、ダイシングフレーム１の表面前部や側部に収納穴４を設け、この収納穴４にＲＦタグ５を貼着しても良い。また、上記実施形態ではダイシングフレーム１の裏面６を粗面化処理したが、ダイシングフレーム１の表裏面をそれぞれ粗面化処理してその算術平均粗さ（Ｒａ）を０．０８〜０．１０の範囲としても良い。
【実施例】
【００３２】
次に、図面を参照して本発明の実施例を比較例と共に説明する。
実施例１
先ず、ナイロン樹脂３００質量部とガラス繊維７００質量部とを混練機に投入して混練混合することにより、これらが均一に分散した成形材料を調製し、この成形材料を射出成形機に投入し、内径３５０ｍｍ、外径４００ｍｍ、厚さ２．５ｍｍのダイシングフレームを射出成形した。この成形したダイシングフレームの質量を測定したところ、約１１０ｇであった。
【００３３】
一方、上記成形材料により別のダンベル形の被測定成形品を射出成形し、この被測定成形品の曲げ弾性率と曲げ強度とを測定してダイシングフレームの曲げ弾性率と曲げ強度とを把握することとした。測定の結果、被測定成形品のＡＳＴＭ  Ｄ７９０における曲げ弾性率は２８ＧＰａ、ＡＳＴＭ  Ｄ７９０における曲げ強度は５００ＭＰａであった。ダイシングフレームの曲げ弾性率と曲げ強度とが判明したら、このダイシングフレームを６０℃、９５％ＲＨ環境に２４時間放置し、その後、ダイシングフレーム表面の水分が蒸発するまで室温で放置した。
【００３４】
次いで、ダイシングフレームの裏面にリンテック株式会社製のダイシングフィルム〔商品名：Ａｄｗｉｌｌ  Ｄ  ｓｅｒｉｅｓ〕を粘着し、このダイシングフィルムの表面に予めバックグラインドした厚さ１４０μｍの半導体ウェーハを粘着保持させた。こうしてダイシングフィルム表面に半導体ウェーハを粘着保持させたら、株式会社ディスコ製のダイシング機〔商品名：Ｄｉｓｃｏ  ＤＡＤ３８１〕により半導体ウェーハを複数の半導体チップに個片化し、ＮＥＣマシナリー株式会社製のダイボンダによりダイシングフレーム全体にＵＶ光を照射した後、エキスパンド装置で３０ｍｍエキスパンドして半導体チップ間の距離を１５０μｍに拡大した。
【００３５】
これらの作業の際、ダイシングフレームに撓みの発生は全く認められず、しかも、ダイシングフレームにダイシングフィルムが適切に密着し、ダイシングフィルムの剥離箇所は認められなかった。このダイシングフレームの表面張力値を測定したところ、ＪＩＳ  Ｋ  ６７６８（ＩＳＯ８２９６）の濡れ試薬における表面張力値で３６ｍＮ／ｍであった。
【００３６】
実施例２
先ず、ＭＸＤ６ナイロンを含むナイロン樹脂１００質量部と、四国化成製のホウ酸アルミウィスカ２００質量部とを混練機に投入して混練混合することにより、これらが均一に分散した成形材料を調製し、この成形材料を射出成形機に投入し、内径３５０ｍｍ、外径４００ｍｍ、厚さ２．５ｍｍのダイシングフレームを射出成形した。この成形したダイシングフレームの質量を測定したところ、約１２０ｇであった。
【００３７】
一方、上記成形材料により別のダンベル形の被測定成形品を射出成形し、この被測定成形品の曲げ弾性率と曲げ強度とを測定してダイシングフレームの曲げ弾性率と曲げ強度とを把握することとした。測定の結果、被測定成形品のＡＳＴＭ  Ｄ７９０における曲げ弾性率は３５ＧＰａ、ＡＳＴＭ  Ｄ７９０における曲げ強度は３２０ＭＰａであった。ダイシングフレームの曲げ弾性率と曲げ強度とが判明したら、このダイシングフレームを６０℃、９５％ＲＨ環境に２４時間放置した後、ダイシングフレーム表面の水分が蒸発するまで室温で放置した。
【００３８】
そしてその後、実施例１同様、ダイシングフレーム裏面にダイシングフィルムを粘着し、このダイシングフィルム表面に予めバックグラインドした厚さ１４０μｍの半導体ウェーハを粘着保持させ、半導体ウェーハを複数の半導体チップに個片化するとともに、ダイシングフレーム全体にＵＶ光を照射した後、エキスパンド装置で３０ｍｍエキスパンドして半導体チップ間の距離を１５０μｍに拡大した。
【００３９】
これらの作業の際、ダイシングフレームに撓みの発生は全く認められず、しかも、ダイシングフレームにダイシングフィルムが適切に密着して剥離箇所は認められなかった。このダイシングフレームの表面張力値を測定したところ、ＪＩＳ  Ｋ  ６７６８の濡れ試薬における表面張力値で３６ｍＮ／ｍであった。
【００４０】
比較例１
先ず、ポリフェニレンサルファイド（ＰＰＳ）樹脂４００質量部とガラス繊維６００質量部とを混練機に投入して混練混合することにより成形材料を調製し、この成形材料を射出成形機に投入して内径３５０ｍｍ、外径４００ｍｍ、厚さ２．５ｍｍのダイシングフレームを射出成形した。この成形したダイシングフレームの質量は、約１２０ｇであった。
【００４１】
また、上記成形材料により別のダンベル形の被測定成形品を射出成形し、この被測定成形品の曲げ弾性率と曲げ強度とからダイシングフレームの曲げ弾性率と曲げ強度とを測定することとした。測定の結果、被測定成形品のＡＳＴＭ  Ｄ７９０における曲げ弾性率は２３ＧＰａ、ＡＳＴＭ  Ｄ７９０における曲げ強度は４００ＭＰａだった。ダイシングフレームの曲げ弾性率と曲げ強度とが判明したら、このダイシングフレームを６０℃、９５％ＲＨ環境に２４時間放置した後、ダイシングフレーム表面の水分が蒸発するまで室温で放置した。
【００４２】
次いで、ダイシングフレーム裏面にリンテック株式会社製のダイシングフィルム〔商品名：Ａｄｗｉｌｌ  Ｄ  ｓｅｒｉｅｓ〕を粘着し、ダイシングフィルム表面に予めバックグラインドした厚さ１４０μｍの半導体ウェーハを粘着保持させた。ダイシングフィルム表面に半導体ウェーハを粘着保持させたら、株式会社ディスコ製のダイシング機〔商品名：Ｄｉｓｃｏ  ＤＡＤ３８１〕により半導体ウェーハを複数の半導体チップに個片化し、ＮＥＣマシナリー株式会社製のダイボンダによりダイシングフレーム全体にＵＶ光を照射し、エキスパンド装置で３０ｍｍエキスパンドして半導体チップ間の距離を１５０μｍとした。
【００４３】
係る作業の際、ダイシングテープの一部に剥離箇所が認められた。このダイシングフレームの表面張力値を測定したところ、ＪＩＳ  Ｋ  ６７６８の濡れ試薬における表面張力値で３２ｍＮ／ｍだった。また、カセットにダイシングフレームを収納しようとしたところ、ダイシングフレームの一部が撓んでおり、ダイシングフレームの収納に支障を来たした。
【００４４】
比較例２
先ず、ポリフェニレンサルファイド樹脂３５０質量部とガラス繊維６００質量部とを混練機に投入して混練混合することにより成形材料を調製し、この成形材料を射出成形機に投入し、内径３５０ｍｍ、外径４００ｍｍ、厚さ３．５ｍｍのダイシングフレームを射出成形した。この成形したダイシングフレームの質量は、約１６０ｇであった。
【００４５】
また、上記成形材料により別のダンベル形の被測定成形品を射出成形し、この被測定成形品の曲げ弾性率と曲げ強度とからダイシングフレームの曲げ弾性率と曲げ強度とを測定した。測定の結果、被測定成形品のＡＳＴＭ  Ｄ７９０における曲げ弾性率は２５ＧＰａ、ＡＳＴＭ  Ｄ７９０における曲げ強度は４５０ＭＰａだった。ダイシングフレームの曲げ弾性率と曲げ強度とが判明したら、このダイシングフレームを６０℃、９５％ＲＨ環境に２４時間放置した後、ダイシングフレーム表面の水分が蒸発するまで室温で放置した。
【００４６】
そして、比較例１同様、ダイシングフレーム裏面にダイシングフィルムを粘着し、このダイシングフィルム表面にバックグラインドした厚さ１４０μｍの半導体ウェーハを粘着保持させ、半導体ウェーハを複数の半導体チップに個片化するとともに、ダイシングフレーム全体にＵＶ光を照射し、３０ｍｍエキスパンドして半導体チップ間の距離を１５０μｍとした。
【００４７】
係る作業の際、ダイシングフレームに撓みは認められなかったものの、ダイシングテープの一部に剥離箇所が認められた。このダイシングフレームの表面張力値を測定した結果、ＪＩＳ  Ｋ  ６７６８の濡れ試薬における表面張力値で３３ｍＮ／ｍだった。
【００４８】
以上の実施例と比較例とから、ダイシングフレームの成形材料を、ナイロン樹脂とガラス繊維あるいはホウ酸アルミウィスカとを混練混合することにより調製し、この成形材料によりダイシングフレームを射出成形してそのＪＩＳ  Ｋ  ６７６８の濡れ試薬における表面張力値を３５〜５０ｍＮ／ｍとし、かつダイシングフレームのＡＳＴＭ  Ｄ７９０における曲げ弾性率を２５ＧＰａ以上とすれば、ダイシングフレームの撓みの発生やダイシングフィルムの剥離を防止することができるのを確認した。
【産業上の利用可能性】
【００４９】
本発明に係るダイシングフレームの製造方法は、半導体の製造分野等で使用することができる。
【符号の説明】
【００５０】
１        ダイシングフレーム
６        裏面
１０      ダイシングテープ
１１      基材層
１２      粘着剤
Ｗ        半導体ウェーハ（基板）
【図１】
2013106021.tif 000003
【図２】
2013106021.tif 000004